(57)【特許請求の範囲】
【請求項１】
疎水基含有ポリアルキレンオキシド系単量体（ａ）１〜５５重量％と、少なくとも１つの窒素原子を含むカチオン性単量体（ｂ）４５〜９９重量％とを含む単量体組成物を共重合して得られるカチオン性共重合体であって、
該疎水基含有ポリアルキレンオキシド系単量体（ａ）が、一般式（４）で表される化合物、および、一般式（５）で表される化合物からなる群より選択される少なくとも１つの単量体を含み、
該カチオン性単量体（ｂ）が、ジアルキルアミノアルキル（メタ）アクリレート、ジアルキルアミノアルキル（メタ）アクリルアミド、ビニルイミダゾール、ビニルピリジン、ジアリルアルキルアミン、およびこれらの四級化物、ならびにジアリルアミンからなる群より選択される少なくとも１つの単量体を含む、
カチオン性共重合体。
【化１】
0005117887.tif 000013
（式中、Ｒ６は、水素原子またはメチル基であり、Ｒ７は、炭素数１〜２のアルキレン基であり、Ｒ８は、炭素数６〜２４の直鎖もしくは分岐アルキル基、または炭素数６〜２４の置換もしくは無置換アリール基であり、ｎ２は、５〜２００の整数である。）
【化２】
0005117887.tif 000014
（式中、Ｒ９は、水素原子またはメチル基であり、Ｒ１０は、炭素数１〜２のアルキレン基であり、Ｒ１１は、炭素数６〜２４の直鎖もしくは分岐アルキル基、または炭素数６〜２４の置換もしくは無置換アリール基であり、ｎ３は、５〜２００の整数である。）
【請求項２】
請求項１に記載のカチオン性共重合体を含む、洗剤用ビルダー。
【請求項３】
請求項１に記載のカチオン性共重合体を含む、洗剤組成物。
【発明の詳細な説明】
【技術分野】
【０００１】
本発明は、カチオン性共重合体およびその用途に関する。詳細には、疎水基含有ポリアルキレンオキシド系単量体と、少なくとも１つの窒素原子を含むカチオン性単量体とを所定の割合で含む単量体組成物を共重合させて得られるカチオン性共重合体、該カチオン性共重合体を用いた洗剤用ビルダーおよび洗剤組成物に関する。
【背景技術】
【０００２】
ポリアルキレンオキシド系共重合体は、種々の工業分野において用いられている有用な重合体である。例えば、該共重合体は、分散剤、洗浄剤組成物等の水系用途に有用である。
【０００３】
ポリアルキレンオキシド系共重合体を上記水系用途に用いる場合、使用する水系の水質による影響、併用する他の成分との相互作用による影響などを考慮する必要がある。例えば、国や地域によって水系の硬度が異なる。このため、低硬度の水系において各種効果を発揮できるポリアルキレンオキシド系共重合体であっても、高硬度の水系においては十分な効果が発揮できない場合がある。また、洗剤組成物に界面活性剤が含まれる場合、ポリアルキレンオキシド系共重合体と界面活性剤との相互作用の程度によって、洗浄効果が十分に発揮できない場合がある。
【０００４】
さらに、ポリアルキレンオキシド系共重合体を洗剤組成物に用いる場合、洗浄すべき汚れとポリアルキレンオキシド系共重合体との相互作用の程度が、洗浄効果に影響を及ぼす。
【０００５】
加えて、洗剤組成物に用いる場合、ポリアルキレンオキシド系共重合体は、疎水性汚れおよび親水性汚れの双方に対する洗浄力を発揮することが求められる。
【０００６】
これまで、ポリオキシアルキレン系共重合体としては、ポリオキシアルキレン系単量体と四級化窒素含有単量体との共重合体（特許文献１）、ポリオキシアルキレン系単量体と四級カチオン基含有単量体との共重合体（特許文献２）等が提案されている。
【０００７】
しかし、これまでに提案されているポリアルキレンオキシド系共重合体は、上記水系用途の性能に関して十分なものではない。
【特許文献１】特表２００７−５１０８０６号公報
【特許文献２】特開２００１−１８１３５４号公報
【発明の開示】
【発明が解決しようとする課題】
【０００８】
本発明の目的は、特に水系用途において、疎水性汚れおよび親水性汚れのいずれの洗浄についても高い性能を発揮できる共重合体を提供することにある。また、該共重合体を用いた洗剤用ビルダーおよび洗剤組成物を提供することにある。
【課題を解決するための手段】
【０００９】
本発明のカチオン性共重合体は、一般式（１）で表される疎水基含有ポリアルキレンオキシド系単量体（ａ）１〜５５重量％と、少なくとも１つの窒素原子を含むカチオン性単量体（ｂ）４５〜９９重量％とを含む単量体組成物を共重合して得られる。
【化１】
0005117887.tif 000002
（式（１）中、
Ｘは、Ｒ４、または、一般式（２）、もしくは−ＯＣＨ２ＣＨ２−で表される構造であり、
【化２】
0005117887.tif 000003
Ｙは、酸素原子、または、一般式（３）で表される構造であり、
【化３】
0005117887.tif 000004
Ｒ１は、水素原子またはメチル基であり、
Ｒ２は、炭素数２〜４の直鎖または分岐アルキレン基であり、
Ｒ３は、炭素数６〜２４の直鎖もしくは分岐アルキル基、または炭素数６〜２４の置換もしくは無置換アリール基であり、
Ｒ４は、炭素数１〜２のアルキレン基であり、
Ｒ５は、炭素数１〜２のアルキレン基であり、
ｎ１は、５〜２００の整数である。）
【００１０】
好ましい実施形態においては、上記疎水基含有ポリアルキレンオキシド系単量体（ａ）が、一般式（４）で表される化合物、および、一般式（５）で表される化合物からなる群より選択される少なくとも１つの単量体を含む。
【化４】
0005117887.tif 000005
（式中、Ｒ６は、水素原子またはメチル基であり、Ｒ７は、炭素数１〜２のアルキレン基であり、Ｒ８は、炭素数６〜２４の直鎖もしくは分岐アルキル基、または炭素数６〜２４の置換もしくは無置換アリール基であり、ｎ２は、５〜２００の整数である。）
【化５】
0005117887.tif 000006
（式中、Ｒ９は、水素原子またはメチル基であり、Ｒ１０は、炭素数１〜２のアルキレン基であり、Ｒ１１は、炭素数６〜２４の直鎖もしくは分岐アルキル基、または炭素数６〜２４の置換もしくは無置換アリール基であり、ｎ３は、５〜２００の整数である。）
【００１１】
好ましい実施形態においては、上記カチオン性単量体（ｂ）が、ジアルキルアミノアルキル（メタ）アクリレート、ジアルキルアミノアルキル（メタ）アクリルアミド、ビニルイミダゾール、ビニルピリジン、ジアリルアルキルアミン、およびこれらの四級化物、ならびにジアリルアミンからなる群より選択される少なくとも１つの単量体を含む。
【００１２】
本発明の別の局面によれば、洗剤用ビルダーが提供される。この洗剤用ビルダーは、上記カチオン性共重合体を含む。
【００１３】
本発明の別の局面によれば、洗剤組成物が提供される。この洗剤組成物は、上記カチオン性共重合体を含む。
【発明の効果】
【００１４】
本発明によれば、疎水基を含有するポリアルキレンオキシド系単量体と、少なくとも1つの窒素原子を含むカチオン性単量体とを所定の割合で含む単量体組成物を共重合させることにより、特に水系用途において、疎水性汚れおよび親水性汚れのいずれの洗浄についても高い性能を発揮できるカチオン性共重合体を提供することができる。
【００１５】
また、該カチオン性共重合体を用いた洗剤用ビルダーおよび洗剤組成物を提供することができる。
【００１６】
特に、本発明のカチオン性共重合体は、耐硬水性、洗浄力、再汚染防止能、クレイ（Ｃｌａｙ）分散性、界面活性剤との相互作用などが高い。
【発明を実施するための最良の形態】
【００１７】
〔カチオン性共重合体〕
本発明のカチオン性共重合体は、一般式（１）で表される疎水基含有ポリアルキレンオキシド系単量体（ａ）１〜５５重量％と、少なくとも１つの窒素原子を含むカチオン性単量体（ｂ）４５〜９９重量％とを含む単量体組成物を共重合することによって得られる。
【化６】
0005117887.tif 000007
（式（１）中、
Ｘは、Ｒ４、または、一般式（２）、もしくは−ＯＣＨ２ＣＨ２−で表される構造であり、
【化７】
0005117887.tif 000008
Ｙは、酸素原子、または、一般式（３）で表される構造であり、
【化８】
0005117887.tif 000009
Ｒ１は、水素原子またはメチル基であり、
Ｒ２は、炭素数２〜４の直鎖または分岐アルキレン基であり、
Ｒ３は、炭素数６〜２４の直鎖もしくは分岐アルキル基、または炭素数６〜２４の置換もしくは無置換アリール基であり、
Ｒ４は、炭素数１〜２のアルキレン基であり、
Ｒ５は、炭素数１〜２のアルキレン基であり、
ｎ１は、５〜２００の整数である。）
【００１８】
Ｘは、好ましくはＲ４、一般式（２）または−ＯＣＨ２ＣＨ２−で表される構造であり、さらに好ましくはＲ４または、一般式（２）で表される構造である。ＸがＲ４、一般式（２）または−ＯＣＨ２ＣＨ２−で表される構造であれば、洗剤組成物に使用した場合に、洗剤として好適に用いられる中性から弱アルカリ性の条件において、安定して高い洗浄力、クレイ分散性、再汚染防止能等を発揮できる。該構造を有することにより、ｐＨや温度の変化に対する安定性が高いため、単量体合成時や重合時、あるいは各用途下、例えば、洗剤の製造時における厳しい条件下でも、極めて分解し難いという特徴を有する。そのため、例えば、洗剤などに配合した場合、高い性能を発揮し、製品の品質のばらつきを抑えることが可能となる。該構造以外の疎水基含有ポリアルキレンオキシド系単量体を使用した場合、例えば、疎水基含有ポリアルキレンオキシド系単量体において、不飽和二重結合とポリアルキレングリコール鎖がエステル結合を介して結合している構造を有する場合、上記工程において、エステル結合が加水分解を受けることとなる。一般に、疎水基含有ポリアルキレンオキシド系単量体は分子量が高く、少量のエステル結合が加水分解を受けても、重合体の物性に与える影響は大きい。そのため、得られる重合体の性能のばらつきが大きくなってしまう。また、例えば、不飽和二重結合の部位が、ビニルエーテル結合のような構造の場合、共重合性が低いため、残存モノマー量がばらつき、その結果、得られる重合体の性能のばらつきが大きくなってしまう。本発明における疎水基含有ポリアルキレンオキシド系単量体であれば、上記問題が生じることを実質的に避けることが可能である。
【００１９】
Ｙは、好ましくは酸素原子または一般式（３）で表される構造である。
【００２０】
Ｒ１は、好ましくは水素原子である。
【００２１】
Ｒ２は、好ましくは炭素数２〜３のアルキレン基であり、さらに好ましくはエチレン基（−ＣＨ２ＣＨ２−）である。
【００２２】
Ｒ３は、好ましくは炭素数６〜２４の直鎖もしくは分岐アルキル基であり、さらに好ましくは炭素数８〜１８の直鎖または分岐アルキル基であり、特に好ましくは炭素数１２〜１６の直鎖または分岐アルキル基である。なお、本発明においては、Ｒ３が疎水基として機能する。疎水基を有することにより、本発明のカチオン性共重合体は、洗剤組成物に用いられた場合に、高い洗浄力、クレイ分散性、再汚染防止能等を発揮できる。
【００２３】
Ｒ４は、好ましくはメチレン基（−ＣＨ２−）である。
【００２４】
Ｒ５は、好ましくはメチレン基（−ＣＨ２−）である。
【００２５】
ｎ１は、好ましくは１０〜１００の整数であり、さらに好ましくは１５〜５０の整数である。
【００２６】
一般式（１）においては、異なるアルキレンオキシド基がランダム構造またはブロック構造で配置されていてもよい。
【００２７】
一般式（１）で表される疎水基含有ポリアルキレンオキシド系単量体としては、好ましくは、一般式（４）で表される化合物、および、一般式（５）で表される化合物が挙げられる。上記疎水基含有ポリアルキレンオキシド系単量体としては、１種のみを用いても良いし、２種以上を併用しても良い。
【００２８】
【化９】
0005117887.tif 000010
（式中、Ｒ６は、水素原子またはメチル基であり、Ｒ７は、炭素数１〜２のアルキレン基であり、Ｒ８は、炭素数６〜２４の直鎖もしくは分岐アルキル基、または炭素数６〜２４の置換もしくは無置換アリール基であり、ｎ２は、５〜２００の整数である。）
【００２９】
Ｒ６は、好ましくは水素原子である。Ｒ７は、好ましくはメチレン基（−ＣＨ２−）である。Ｒ８は、好ましくは炭素数６〜２４の直鎖もしくは分岐アルキル基であり、さらに好ましくは炭素数８〜１８の直鎖または分岐アルキル基であり、特に好ましくは炭素数１２〜１６の直鎖または分岐アルキル基である。
【００３０】
【化１０】
0005117887.tif 000011
（式中、Ｒ９は、水素原子またはメチル基であり、Ｒ１０は、炭素数１〜２のアルキレン基であり、Ｒ１１は、炭素数６〜２４の直鎖もしくは分岐アルキル基、または炭素数６〜２４の置換もしくは無置換アリール基であり、ｎ３は、５〜２００の整数である。）
【００３１】
Ｒ９は、好ましくはメチル基である。Ｒ１０は、好ましくはエチレン基（−ＣＨ２ＣＨ２−）である。Ｒ１１は、好ましくは炭素数６〜２４の直鎖もしくは分岐アルキル基であり、さらに好ましくは炭素数８〜１８の直鎖または分岐アルキル基であり、特に好ましくは炭素数１２〜１６の直鎖または分岐アルキル基である。
【００３２】
ｎ２、およびｎ３は、それぞれ独立して、好ましくは１０〜１００の整数であり、さらに好ましくは１５〜５０の整数である。
【００３３】
一般式（１）で表される疎水基含有ポリアルキレンオキシド系単量体（ａ）は、任意の適切な方法で調製することができる。
【００３４】
例えば、一般式（４）で表される化合物は、疎水基含有ポリアルキレンオキシドにアリルグリシジルエーテルを付加すること、エチレン性不飽和ポリアルキレンオキシド（例えば、アリルアルコールまたはイソプレノールのアルキレンオキシド付加物）にアルキレンオキシドを含むアルキルまたはアリールグリシジルエーテルを付加すること等により、調製することができる。
【００３５】
例えば、一般式（５）で表される化合物は、エチレン性不飽和ポリアルキレンオキシド（例えば、アリルアルコールまたはイソプレノールのアルキレンオキシド付加物）にアルキルまたはアリールグリシジルエーテルを付加することにより、調製することができる。
【００３６】
少なくとも１つの窒素原子を含むカチオン性単量体としては、任意の適切な単量体を用いることができる。例えば、ジアルキルアミノアルキル（メタ）アクリレート、ジアルキルアミノアルキル（メタ）アクリルアミド、ビニルイミダゾール、ビニルピリジン、ジアリルアルキルアミン、およびこれらの四級化物、ならびにジアリルアミンが好ましく用いられる。これらのカチオン性単量体を用いることにより、泥粒子や水溶性着色物質等の親水性汚れに対する洗浄力に優れた共重合体を得ることができる。上記カチオン性単量体としては、１種のみを用いても良いし、２種以上を併用しても良い。
【００３７】
ジアルキルアミノアルキル（メタ）アクリレートとしては、例えば、ジメチルアミノメチル（メタ）アクリレート、ジエチルアミノメチル（メタ）アクリレート、ジメチルアミノエチル（メタ）アクリレート、ジエチルアミノエチル（メタ）アクリレート、ジプロピルアミノエチル（メタ）アクリレート、ジメチルアミノブチル（メタ）アクリレート、ジエチルアミノブチル（メタ）アクリレート、ジメチルアミノヘキシル（メタ）アクリレート、ジメチルアミノオクチル（メタ）アクリレート、ジメチルアミノドデシル（メタ）アクリレートが挙げられる。なかでも、ジメチルアミノエチル（メタ）アクリレートが好ましく用いられる。
【００３８】
ジアルキルアミノアルキル（メタ）アクリレートの四級化物としては、ジアルキルアミノアルキル（メタ）アクリレートを任意の適切な四級化剤で四級化したものが挙げられる。具体的には、例えば、トリメチルアンモニウムエチル（メタ）アクリレートクロリド、トリメチルアンモニウムエチル（メタ）アクリレートサルフェート、ジメチルエチルアンモニウムエチル（メタ）アクリレートサルフェート、トリメチルアンモニウムプロピル（メタ）アクリレートクロリド、トリメチルアンモニウムプロピル（メタ）アクリレートサルフェート、ジメチルエチルアンモニウムプロピル（メタ）アクリレートサルフェート、トリメチルアンモニウムブチル（メタ）アクリレートクロリド、トリメチルアンモニウムブチル（メタ）アクリレートサルフェート、ジメチルエチルアンモニウムブチル（メタ）アクリレートサルフェートが挙げられる。なかでも、トリメチルアンモニウムエチル（メタ）アクリレートクロリド、トリメチルアンモニウムエチル（メタ）アクリレートサルフェート、ジメチルエチルアンモニウムエチル（メタ）アクリレートサルフェートが好ましく、トリメチルアンモニウムエチル（メタ）アクリレートクロリドがさらに好ましく用いられる。
【００３９】
四級化剤としては、任意の適切なものが用いられる。例えば、塩化メチル、塩化エチル、臭化メチル、臭化エチル、ヨウ化メチル、ベンジルクロリド等のハロゲン化アルキルが挙げられる。
【００４０】
ジアルキルアミノアルキル（メタ）アクリルアミドとしては、例えば、ジメチルアミノエチル（メタ）アクリルアミド、ジメチルアミノプロピル（メタ）アクリルアミド、ジメチルアミノブチル（メタ）アクリルアミド、ジメチルアミノオクチル（メタ）アクリルアミド、ジメチルアミノドデシル（メタ）アクリルアミド、ジエチルアミノプロピル（メタ）アクリルアミドが挙げられる。また、その四級化物としては、ジアルキルアミノアルキル（メタ）アクリルアミドを任意の適切な四級化剤で四級化したものが挙げられる。具体的には、例えば、（メタ）アクリルアミドエチルトリメチルアンモニウムクロリド、（メタ）アクリルアミドプロピルトリメチルアンモニウムクロリド、（メタ）アクリルアミドブチルトリメチルアンモニウムクロリドが挙げられる。四級化剤としては、上記と同様のものを用いることができる。
【００４１】
ビニルイミダゾールおよびその四級化物としては、例えば、ビニルイミダゾール、３−メチル−１−ビニルイミダゾリウムクロリド、３−メチル−１−ビニルイミダゾリウムメチルサルフェート、３−エチル−１−ビニルイミダゾリウムエチルサルフェート、３−エチル−１−ビニルイミダゾリウムクロリド３−ベンジル−１−ビニルイミダゾリウムクロリドが挙げられる。なかでも、ビニルイミダゾールが好ましく用いられる。
【００４２】
ビニルピリジンおよびその四級化物としては、例えば、ビニルピリジン、１−メチル−４−ビニルピリジニウムクロリド、１−メチル−４−ビニルピリジニウムメチルサルフェート、３−ベンジル−１−ビニルピリジニウムクロリドが挙げられる。
【００４３】
ジアリルアルキルアミンおよびその四級化物としては、例えば、ジアリルメチルアミン、ジアリルエチルアミン、ジアリルジメチルアンモニウムクロリド、ジアリルジエチルアンモニウムクロリド、ジアリルメチルエチルアンモニウムクロリド、ジアリルジプロピルアンモニウムクロリドが挙げられる。好ましくは、ジアリルジアルキルアンモニウムクロリドが用いられる。
【００４４】
本発明で用いられる単量体組成物中、一般式（１）で表される疎水基含有ポリアルキレンオキシド系単量体（ａ）の含有量は、１〜５５重量％であり、好ましくは５〜５５重量％、さらに好ましくは１０〜５５重量％、特に好ましくは１５〜５０重量％、最も好ましくは２０〜５０重量％である。同様に、上記少なくとも１つの窒素原子を含むカチオン性単量体（ｂ）の含有量は、単量体組成物中、４５〜９９重量％であり、好ましくは４５〜９５重量％、さらに好ましくは４５〜９０重量％、特に好ましくは５０〜８５重量％、最も好ましくは５０〜８０重量％である。疎水基含有ポリアルキレンオキシド系単量体の含有量が５重量％未満であると、共重合体中に含まれる疎水基の量が十分でないために疎水性汚れへの吸着性が低下し、疎水性汚れに対する洗浄力が低下する場合がある。カチオン性共重合体の含有量が５０重量％未満であると、親水性汚れへの吸着性が低下し、親水性汚れに対する洗浄力が低下する場合がある。
【００４５】
単量体組成物は、さらに他の単量体を含んでもよい。他の単量体としては、例えば、（メタ）アクリル酸２−ヒドロキシエチル、（メタ）アクリル酸グリセリル、３−アリルオキシ−１，２−プロパンジオール等の水酸基を有する不飽和単量体、（メタ）アクリル酸メチル、（メタ）アクリル酸エチル等の（メタ）アクリル酸エステル、（メタ）アクリルアミド等のアミド基を有する単量体、ビニルスルホン酸等のスルホン酸基を有する単量体、疎水性部分を有さないポリアルキレングリコール系単量体、酢酸ビニル、スチレン、アクリロニトリル、イソブチレンが挙げられる。疎水性部分を有さないポリアルキレングリコール系単量体としては、例えば、（メタ）アクリル酸のアルキレングリコールエステル等の不飽和カルボン酸のアルキレングリコールエステル；イソプレノール、アリルアルコール等の不飽和アルコール１モルに対して、炭素数２〜２０のアルキレンオキシドを、通常１〜２００モル、好ましくは１０〜１００モル、さらに好ましくは１０〜５０モル付加した付加物；等が挙げられる。これら他の単量体は、１種のみを用いてもよいし、２種以上を併用してもよい。
【００４６】
上記他の単量体の含有量は、単量体組成物中、好ましくは３０重量％以下であり、さらに好ましくは１０重量％以下、特に好ましくは５重量％以下、最も好ましくは０重量％である。
【００４７】
本発明のカチオン性共重合体を得るための重合方法としては、任意の適切な重合方法を採用し得る。例えば、ラジカル重合が挙げられる。ラジカル重合は任意の適切な方法によって行うことができる。例えば、溶液重合方法およびエマルション重合方法、好ましくは溶液重合方法である。
【００４８】
溶液重合に用いられる溶媒としては、任意の適切な溶媒を採用し得る。好ましくは、水、アルコール、グリコール、グリセリン、ポリエチレングリコール類等の水性の溶媒が挙げられ、より好ましくは水が挙げられる。上記溶媒は、１種のみを用いても良いし、２種以上を併用しても良い。また、上記単量体の溶媒への溶解性を向上させるため、重合反応に悪影響を及ぼさない範囲で、有機溶媒を適宜加えても良い。
【００４９】
上記有機溶媒としては、任意の適切な有機溶媒を採用し得る。例えば、メタノール、エタノール等の低級アルコール；ジメチルホルムアルデヒド等のアミド類；ジエチルエーテル、ジオキサン等のエーテル類；等が挙げられる。上記有機溶媒は、１種のみを用いても良いし、２種以上を併用しても良い。
【００５０】
上記溶媒の使用量は、上記単量体組成物１００重量部に対して、好ましくは４０〜３００重量部、より好ましくは４５〜２００重量部、さらに好ましくは５０〜１５０重量部の範囲である。溶媒の使用量が単量体組成物１００重量部に対して４０重量部未満の場合には、得られる重合体の分子量が高くなりすぎるおそれがある。一方、溶媒の使用量が単量体組成物１００重量部に対して３００重量部を超える場合には、得られる重合体の濃度が低くなり、場合によっては溶媒除去が必要となるおそれがある。
【００５１】
溶液重合においては、代表的には、反応系内に予め仕込まれた溶媒中に、上記単量体を含む溶液と開始剤を含む溶液とを滴下する。各溶液の濃度については、任意の適切な濃度を採用し得る。例えば、一般式（１）で表される疎水基含有ポリアルキレンオキシド系単量体の全使用量の５０〜１００重量％を溶媒と共に予め反応系内に仕込んでおき、残りの単量体（０〜５０重量％の一般式（１）で表される疎水基含有ポリアルキレンオキシド系単量体と、少なくとも１つの窒素原子を含むカチオン性単量体と、必要に応じて、上記他の単量体）、開始剤成分、およびその他の添加剤をそれぞれ溶媒に溶解し、重合中に反応系内に適当に添加（滴下）して重合を行う。このように添加して重合を行うことにより、残存する一般式（１）で表される疎水基含有ポリアルキレンオキシド系単量体を低減することができる。また、例えば、上記において、一般式（１）で表される疎水基含有ポリアルキレンオキシド系単量体の全使用量を重合中に反応系内に適当に滴下して添加しても良い。
【００５２】
上記重合反応において、疎水基含有ポリアルキレンオキシド系単量体の添加が、カチオン性単量体の添加より早く終了することが好ましく、疎水基含有ポリアルキレンオキシド系単量体の添加が終了した際に、カチオン性単量体の全使用量の５〜１００重量％が未添加であることがさらに好ましい。具体的には、疎水基含有ポリアルキレンオキシド系単量体として、重合性が比較的低い一般式（４）または（５）で表される単量体を用いる場合は、該単量体の添加が終了した際に、カチオン性単量体の全使用量の１０〜１００重量％、好ましくは３０〜１００重量％、さらに好ましくは５０〜１００重量％が未添加であることが好ましい。このように添加して重合を行うことにより、重合性が異なる疎水性基含有ポリアルキレンオキシド系単量体とカチオン性単量体の共重合性を改善することができるので、得られた共重合体のクレイ分散性、再汚染防止能等が向上するので好ましい。
【００５３】
上記開始剤としては、任意の適切な開始剤を採用し得る。例えば、過酸化水素；過硫酸ナトリウム、過硫酸カリウム、過硫酸アンモニウム等の過硫酸塩；重亜硫酸ナトリウム、重亜硫酸カリウム、重亜硫酸アンモニウム等の重亜硫酸塩；亜硫酸塩やピロ亜硫酸塩、亜リン酸塩や次亜リン酸塩；２，２’−アゾビス（２−アミジノプロパン）塩酸塩、４，４’−アゾビス−４−シアノバレリン酸、アゾビスイソブチロニトリル、２，２’−アゾビス（４−メトキシ−２，４−ジメチルバレロニトリル）等のアゾ系化合物；過酸化ベンゾイル、過酸化ラウロイル、過酢酸、ジ−ｔ−ブチルパーオキサイド、クメンヒドロパーオキサイド等の有機過酸化物；等が挙げられる。好ましくはアゾ系化合物であり、さらに好ましくは２，２’−アゾビス（２−アミジノプロパン）塩酸塩である。これらの開始剤は、１種のみ用いても良いし、２種以上を併用しても良い。
【００５４】
開始剤の使用量は、単量体の種類、濃度等に応じて適切に設定され得る。開始剤の使用量は、通常、単量体組成物１モルに対して、０．１〜２０ｇ、好ましくは０．５〜１５ｇ、さらに好ましくは１〜１０ｇである。
【００５５】
上記重合反応においては、反応系内に、連鎖移動剤等の添加剤を含んでいても良い。上記添加剤としては、任意の適切な添加剤を採用し得る。例えば、メルカプトエタノール、チオグリコール酸、二亜硫酸ナトリウム等の添加剤を重合中に添加することができる。
【００５６】
添加剤の使用量は、単量体の種類、濃度等に応じて適切に設定され得る。例えば、単量体組成物１００重量部に対して、０．１〜５重量部の添加剤が用いられ得る。
【００５７】
上記滴下に要する時間（滴下時間）は、好ましくは６０分〜４２０分、より好ましくは６０分〜３００分、特に好ましくは９０分〜２４０分である。滴下時間は、滴下する単量体や開始剤の種類によって、それぞれ異なっていても良い。滴下時間が６０分未満であると、共重合体が高分子量化するために洗浄力が低下するおそれや、カチオン性単量体の単独重合体ができやすくなり、疎水基を含まない重合体ができるために、洗浄力が低下するおそれがある。滴下時間が４２０分を超える場合には、得られる重合体の生産性の点で問題が生じるおそれがある。
【００５８】
上記重合反応における重合温度は、開始剤によって、任意の適切な温度を採用し得る。重合温度は、通常、２５〜２００℃、好ましくは５０〜１５０℃、さらに好ましくは６０〜１２０℃、特に好ましくは８０〜１１０℃である。重合温度が低すぎると、得られる重合体の重量平均分子量が上昇するおそれや、不純物の生成量が増加するおそれがある。なお、重合温度とは、重合反応の反応溶液の温度をいう。重合温度の測定方法や制御手段については、任意の適切な方法や手段を採用し得る。例えば、一般に使用される装置を用いて測定すれば良い。
【００５９】
上記重合反応において、重合時の圧力は、任意の適切な圧力を採用し得る。例えば、常圧下、減圧下、加圧下の何れの圧力下であっても良い。反応系内の雰囲気は、空気雰囲気のままで行ってもよいが、不活性ガス雰囲気としてもよい。例えば、重合開始前に反応系内を窒素等の不活性ガスで置換することができる。これにより、反応系内の雰囲気ガス（例えば、酸素ガス等）が液相内に溶解し、重合禁止剤として作用する。
【００６０】
上記滴下が終了し、反応系における重合反応が終了した時点での反応溶液（共重合体溶液）中の固形分濃度は、３５重量％以上であることが好ましい。３５重量％未満の場合には、得られる重合体の生産性を大幅に向上することができないおそれがある。より好ましくは４０〜７０重量％、さらに好ましくは４５〜６５重量％である。このように、重合反応終了時の固形分濃度が３５重量％以上であれば、高濃度かつ一段で重合を行うことができる。そのため、効率よく重合体を得ることができる。例えば、濃縮工程を省略することができ、重合体の生産性が大幅に向上し、製造コストの上昇も抑制することが可能となる。なお、重合反応が終了した時点とは、全ての滴下成分の滴下が終了した時点であってもよいが、好ましくは、その後、所定の熟成時間を経過した時点（重合が完結した時点）を言う。
【００６１】
上記固形分濃度は、１３０℃の熱風乾燥機で１時間処理した後の不揮発分を、固形分として算出すれば良い。
【００６２】
上記熟成時間は、好ましくは１〜１２０分間、より好ましくは５〜６０分間、さらに好ましくは１０〜３０分間である。熟成時間が１分間未満の場合には、熟成が不十分なために単量体成分が残ることがあり、残存モノマーに起因する不純物が形成して性能低下等を招くおそれがある。熟成時間が１２０分間を超える場合には、重合体溶液の着色のおそれがある。
【００６３】
上記のような方法で好ましく製造され得る本発明のカチオン性共重合体は、水系用途において高い性能を発揮でき、耐硬水性、洗浄力、再汚染防止能、クレイ（Ｃｌａｙ）分散性、界面活性剤との相互作用などが高いので、分散剤、洗剤用ビルダー、洗剤組成物、洗浄剤、水処理剤に用いた場合に特に優れた性能を発揮できる。
【００６４】
本発明のカチオン性共重合体は、疎水性汚れの再汚染防止率（測定方法の詳細は後述）が、好ましくは６５．０％以上、より好ましくは６８．０％以上、さらに好ましくは７０．０％以上である。
【００６５】
本発明のカチオン性共重合体は、重量平均分子量が、好ましくは１０００〜１００００００、より好ましくは２０００〜２０００００、特に好ましくは４０００〜１０００００である。重量平均分子量が上記範囲を外れると、再汚染防止能、クレイ分散能が劣るおそれがある。
【００６６】
〔洗剤用ビルダー〕
本発明の洗剤用ビルダーは、上記カチオン性共重合体を含む。具体的には、本発明の洗剤用ビルダーは、上記カチオン性共重合体のみからなっていてもよいし、他の任意の適切な洗剤用ビルダーとの混合物からなっていてもよい。
【００６７】
本発明の洗剤用ビルダー中における上記カチオン性共重合体の含有割合は、本発明の洗剤用ビルダー１００重量％に対して、０．１〜８０重量％であることが好ましく、より好ましくは１〜７０重量％、さらに好ましくは５〜６５重量％である。カチオン性共重合体の含有割合が０．１重量％未満であると、洗剤組成物として用いた場合の洗浄力が不十分になるおそれがある。カチオン性共重合体の含有割合が８０重量％を超えると、不経済になるおそれがある。
【００６８】
上記他の任意の適切な洗剤用ビルダーとしては、例えば、トリポリリン酸ナトリウム、ピロリン酸ナトリウム、ケイ酸ナトリウム、ポウ硝、炭酸ナトリウム、ニトリロトリ酢酸ナトリウム、エチレンジアミンテトラ酢酸ナトリウムやカリウム、ゼオライト、多糖類のカルボキシル誘導体、（メタ）アクリル酸（共）重合体塩、フマル酸（共）重合体塩などの水溶性重合体等が挙げられる。
【００６９】
本発明の洗剤用ビルダーは、液体洗剤用であっても粉末洗剤用であってもよい。本発明の洗剤用ビルダーは界面活性剤との相溶性に優れる。このため、高濃縮の液体洗剤組成物とすることができる点では液体洗剤用が好ましい。
【００７０】
本発明の洗剤用ビルダーは、上記カチオン性共重合体以外のその他の成分について、その種類や配合比率は、本発明の作用効果を損なわない範囲で、任意の適切な種類や配合比率を設定し得る。
【００７１】
本発明の洗剤用ビルダーは、親水性や疎水性の汚れといった種々の汚れに対応することができ、再汚染防止能等の特性に優れる。
【００７２】
〔洗剤組成物〕
本発明の洗剤組成物は、上記カチオン性共重合体を含む。好ましくは、上記本発明の洗剤用ビルダーを含む。
【００７３】
本発明の洗剤組成物は、粉末洗剤組成物であっても良いし、液体洗剤組成物であっても良い。本発明の洗剤組成物は、通常、洗剤に用い得る、任意の適切な添加剤を含んでいても良い。上記添加剤としては、例えば、アルカリビルダー、キレートビルダー、カルボキシメチルセルロースナトリウム等の汚染物質の再沈着を防止するための再付着防止剤、ベンゾトリアゾールやエチレン−チオ尿素等のよごれ抑制剤、ソイルリリース剤、色移り防止剤、柔軟剤、ｐＨ調節のためのアルカリ性物質、香料、可溶化剤、蛍光剤、着色剤、起泡剤、泡安定剤、つや出し剤、殺菌剤、漂白剤、漂白助剤、酵素、染料、溶媒等が好適に挙げられる。また、粉末洗剤組成物の場合には、ゼオライトを配合することが好ましい。
【００７４】
本発明の洗剤組成物中の本発明の洗剤用ビルダーの含有割合は、本発明の洗剤組成物１００重量％に対して、好ましくは０．１〜２０重量％、より好ましくは０．２〜１５重量％、さらに好ましくは０．３〜１０重量％、特に好ましくは０．４〜８重量％、最も好ましくは０．５〜５重量％である。本発明の洗剤用ビルダーの含有割合が０．１重量％未満であると、十分な洗浄性能を発揮できないおそれがある。本発明の洗剤用ビルダーの含有割合が２０重量％を超えると、経済性が低下するおそれがある。
【００７５】
本発明の洗剤組成物における、上記カチオン性共重合体あるいは本発明の洗剤用ビルダーの配合形態は、液状でも良いし、固形状でも良い。洗剤の販売時の形態（例えば、液状物または固形物）に応じて決定すれば良い。また、重合後の水溶液の形態で配合しても良いし、水溶液の水分をある程度減少させて濃縮した状態で配合しても良いし、乾燥固化した状態で配合しても良い。
【００７６】
なお、本発明の洗剤組成物は、家庭用洗剤の合成洗剤、繊維工業その他の工業用洗剤、硬質表面洗浄剤のほか、その成分の１つの働きを高めた漂白洗剤等の特定の用途にのみ用いられる洗剤も含む。上記カチオン性共重合体は、キレート能に優れるため、微量金属を捕捉することにより、過酸化水素を安定でき、漂白剤の安定化能に優れることから、好適に用いることができる。
【００７７】
本発明の洗剤組成物は、上記カチオン性共重合体以外に、界面活性剤を含むことが好ましい。
【００７８】
本発明の洗剤組成物中に好ましく含まれる界面活性剤は、アニオン系界面活性剤、ノニオン系界面活性剤、カチオン系界面活性剤、および、両性界面活性剤から選ばれる少なくとも１種である。これらの界面活性剤は１種のみ用いても良いし、２種以上を併用しても良い。
【００７９】
界面活性剤を２種以上併用する場合、アニオン系界面活性剤とノニオン系界面活性剤とを合わせた使用量は、全界面活性剤１００重量％に対して、好ましくは５０重量％以上、より好ましくは６０重量％以上、さらに好ましくは７０重量％以上、特に好ましくは８０重量％以上である。
【００８０】
上記アニオン系界面活性剤の具体例としては、アルキルベンゼンスルホン酸塩、アルキルまたはアルケニルエーテル硫酸塩、アルキルまたはアルケニル硫酸塩、α−オレフィンスルホン酸塩、α−スルホ脂肪酸またはエステル塩、アルカンスルホン酸塩、飽和または不飽和脂肪酸塩、アルキルまたはアルケニルエーテルカルボン酸塩、アミノ酸型界面活性剤、Ｎ−アシルアミノ酸型界面活性剤、アルキルまたはアルケニルリン酸エステルまたはその塩等を挙げることができる。また、これらのアニオン系界面活性剤のアルキル基、アルケニル基の中間にメチル基等のアルキル基が分枝していても良い。
【００８１】
上記ノニオン系界面活性剤の具体例としては、ポリオキシアルキレンアルキルまたはアルケニルエーテル、ポリオキシエチレンアルキルフェニルエーテル、高級脂肪酸アルカノールアミドまたはそのアルキレンオキサイド付加物、ショ糖脂肪酸エステル、アルキルグリコキシド、脂肪酸グリセリンモノエステル、アルキルアミンオキサイド等を挙げることができる。また、これらのノニオン系界面活性剤のアルキル基、アルケニル基の中間にメチル基等のアルキル基が分枝していても良い。
【００８２】
上記カチオン系界面活性剤の具体例としては、４級アンモニウム塩等を挙げることができる。カチオン系界面活性剤のアルキル基、アルケニル基の中間にメチル基等のアルキル基が分枝していても良い。
【００８３】
上記両性界面活性剤の具体例としては、カルボキシル型またはスルホベタイン型両性界面活性剤等を挙げることができる。両性界面活性剤のアルキル基、アルケニル基の中間にメチル基等のアルキル基が分枝していても良い。
【００８４】
本発明の洗剤組成物に含まれる界面活性剤の配合割合は、洗剤組成物中、好ましくは１０〜６０重量％であり、より好ましくは１２〜５０重量％であり、さらに好ましくは１５〜４５重量％であり、特に好ましくは１５〜４０重量％である。界面活性剤の配合割合が１０重量％未満であると、十分な洗剤性能を発揮できなくなるおそれがある。他方、６０重量％を超えると、経済性が低下するおそれがある。
【００８５】
本発明の洗剤組成物が液体洗剤組成物である場合、液体洗剤組成物に含まれる水分量は、通常、液体洗剤組成物１００重量％に対して、好ましくは０．１〜７５重量％、より好ましくは０．２〜７０重量％、さらに好ましくは０．５〜６５重量％、さらに好ましくは０．７〜６０重量％、特に好ましくは１〜５５重量％であり、最も好ましくは１．５〜５０重量％である。
【００８６】
本発明の洗剤組成物が液体洗剤組成物である場合、液体洗剤組成物は、カオリン濁度が、好ましくは２００ｍｇ／Ｌ以下、より好ましくは１５０ｍｇ／Ｌ以下、さらに好ましくは１２０ｍｇ／Ｌ以下、特に好ましくは１００ｍｇ／Ｌ以下、最も好ましくは５０ｍｇ／Ｌ以下である。
【００８７】
上記カチオン性共重合体を洗剤用ビルダーとして液体洗剤組成物に添加する場合としない場合とでのカオリン濁度の変化（差）は、好ましくは５００ｍｇ／Ｌ以下、より好ましくは４００ｍｇ／Ｌ以下、さらに好ましくは３００ｍｇ／Ｌ以下、特に好ましくは２００ｍｇ／Ｌ以下、最も好ましくは１００ｍｇ／Ｌ以下である。
【００８８】
カオリン濁度は、例えば、厚さ１０ｍｍの５０ｍｍ角セルに均一に撹拌した試料（液体洗剤）を仕込み、気泡を除いた後、日本電色株式会社製の濁度計（ＮＤＨ２０００）を用いて２５℃でのＴｕｂｉｄｉｔｙ（カオリン濁度：ｍｇ／Ｌ）を測定する。
【００８９】
上記洗剤組成物に配合し得る酵素としては、プロテアーゼ、リパーゼ、セルラーゼ等が好適である。中でも、アルカリ洗浄液中で活性が高いプロテアーゼ、アルカリリパーゼ、アルカリセルラーゼが好ましい。上記酵素の添加量は、洗剤組成物１００重量％に対して、５重量％以下が好ましい。５重量％を超えると、洗浄力の向上が見られなくなるおそれや、経済性が低下するおそれがある。
【００９０】
上記洗剤組成物に配合し得るアルカリビルダーとしては、珪酸塩、炭酸塩、硫酸塩等が好適である。
【００９１】
上記洗剤組成物に配合し得るキレートビルダーとしては、ジグリコール酸、オキシカルボン酸塩、ＥＤＴＡ（エチレンジアミン四酢酸）、ＤＴＰＡ（ジエチレントリアミン五酢酸）、ＳＴＰＰ（トリポリリン酸ナトリウム）、クエン酸等が好適である。本発明におけるポリアルキレングリコール系重合体以外のその他の成分を含むものを添加しても良い。
【００９２】
本発明の洗剤組成物は、液体洗剤用であっても粉末洗剤用であってもよいが、界面活性剤との相溶性に優れ、高濃縮の液体洗剤組成物とすることができる点では液体洗剤用が好ましい。
【００９３】
本発明の洗剤組成物は、上記カチオン性共重合体あるいは本発明の洗剤用ビルダー以外のその他の成分について、その種類や配合比率は、本発明の作用効果を損なわない範囲で、任意の適切な種類や配合比率を設定し得る。
【００９４】
本発明の洗剤組成物は、親水性や疎水性の汚れといった種々の汚れに対応することができ、再汚染防止能等の特性に優れる。
【００９５】
〔その他の用途〕
上記カチオン性共重合体は、顔料分散剤やスケール防止剤に用いることもできる。また、シャンプー、リンス、ボディーソープ等の身体用洗剤、繊維加工、建材加工、塗料、窯業等の分野においても幅広く応用できる。
【００９６】
上記カチオン性共重合体は、水処理剤、繊維処理剤に用いることもできる。
【００９７】
上記水処理剤は、冷却水系、ボイラー水系等の水系に添加されることにより、例えば、炭酸カルシウムやシリカ等のスケール防止性や金属の腐食防止性等にとって有利となる可能性がある。
【００９８】
上記繊維処理剤は、各種繊維を処理することにより、例えば、吸水性、柔軟性、耐磨耗性、汚れの防止性、触感性等にとって有利となる可能性がある。
【００９９】
上記水処理剤や上記繊維処理剤において、上記カチオン性共重合体は、そのまま添加しても良いし、上記カチオン性共重合体以外の他の成分とともに添加しても良い。
【０１００】
上記水処理剤や上記繊維処理剤は、上記カチオン性共重合体以外のその他の成分について、その種類や配合比率は、本発明の作用効果を損なわない範囲で、任意の適切な種類や配合比率を設定し得る。
【０１０１】
上記水処理剤や上記繊維処理剤は、親水性や疎水性の汚れといった種々の汚れに対応することができ、再汚染防止能等の特性に優れる。
【実施例】
【０１０２】
以下、実施例により本発明をより詳細に説明するが、本発明はこれらの実施例には限定されない。なお、特に明記しない限り、実施例における部および％は重量基準である。
【０１０３】
［調製例１］疎水基含有ポリアルキレンオキシド系単量体の調製
還流冷却機、温度計、および撹拌機を備えたガラス製の反応器にソフタノール２００（株式会社日本触媒製；炭素数１２〜１４の第２級アルコールのエチレンオキシド２０モル付加物）を２１２．８ｇ仕込み、６０℃で維持した。該反応器に、アリルグリシジルエーテル２２．８ｇを少しずつ加えて均一になるまで撹拌した。得られた混合物を撹拌しながら、さらに、３フッ化ホウ素ジエチルエーテル錯体１．０ｍｌを加え、６０℃で３６時間反応させた。これにより、ソフタノール２００のアリルグリシジルエーテル変性物（以下、「ＡＧＥ−ＳＦＴ２００」と略す。）を得た。
【０１０４】
［実施例１］共重合体（１）の調製
還流冷却機、温度計、および撹拌機を備えた容量５００ｍｌのＳＵＳ製セパラブルフラスコに、２２．６ｇのＡＧＥ−ＳＦＴ２００を仕込み、撹拌しながら９０℃まで昇温して重合反応系とした。次いで、撹拌下、９０℃に保持された重合反応系中に、７５％トリメチルアンモニウムエチルアクリレートクロリド（以下、「７５％４ＤＡＭ」と略す。）１２０．０ｇ、１５％２，２’−アゾビス（２−アミジノプロパン）ジヒドロクロリド水溶液（以下、「１５％Ｖ−５０」と略す。）３０．２ｇ、および純水２２．４ｇを、それぞれ別のノズルから滴下した。７５％４ＤＡＭの滴下時間は１８０分間、１５％Ｖ−５０および純水の滴下時間は１９０分間とした。各溶液の滴下速度は一定とし、各溶液の滴下は連続的に行った。７５％４ＤＡＭの滴下終了後、さらに３０分間、上記反応溶液を９０℃に保持して熟成し、重合を終了した。重合終了後、重合反応液を放冷、撹拌しながら、純水９７．６ｇを徐々に滴下し、重合反応液を希釈した。このようにして、固形分濃度４０％の共重合体（１）の水溶液を得た。
【０１０５】
［実施例２］共重合体（２）の調製
還流冷却機、温度計、および撹拌機を備えた容量５００ｍｌのＳＵＳ製セパラブルフラスコに、５７．０ｇのＡＧＥ−ＳＦＴ２００を仕込み、撹拌しながら９０℃まで昇温して重合反応系とした。次いで、撹拌下、９０℃に保持された重合反応系中に、７６．０ｇの７５％４ＤＡＭ、２１．４ｇの１５％Ｖ−５０、および４１．０ｇの純水を、それぞれ別のノズルから滴下した。７５％４ＤＡＭの滴下時間は２４０分間、１５％Ｖ−５０および純水の滴下時間は２５０分間とした。各溶液の滴下速度は一定とし、各溶液の滴下は連続的に行った。７５％４ＤＡＭの滴下終了後、さらに３０分間、上記反応溶液を９０℃に保持して熟成し、重合を終了した。重合終了後、重合反応液を放冷、撹拌しながら、純水９７．６ｇを徐々に滴下し、重合反応液を希釈した。このようにして、固形分濃度４０％の共重合体（２）の水溶液を得た。
【０１０６】
［実施例３］共重合体（３）の調製
還流冷却機、温度計、および撹拌機を備えた容量５００ｍｌのＳＵＳ製セパラブルフラスコに、２１．６ｇのＡＧＥ−ＳＦＴ２００を仕込み、撹拌しながら９０℃まで昇温して重合反応系とした。次いで、撹拌下、９０℃に保持された重合反応系中に、８６．０ｇの１００％ジメチルアミノエチルメタクリレート（以下、「１００％ＤＡＭ」と略す。）、３７．８ｇの１５％Ｖ−５０、５．９ｇの純水、および１５．８ｇの１００％酢酸を、それぞれ別のノズルから滴下した。１００％ＤＡＭおよび１００％酢酸の滴下時間は２４０分間、１５％Ｖ−５０および純水の滴下時間は２５０分間とした。各溶液の滴下速度は一定とし、各溶液の滴下は連続的に行った。１００％ＤＡＭの滴下終了後、さらに３０分間、上記反応溶液を９０℃に保持して熟成し、重合を終了した。重合終了後、重合反応液を放冷、撹拌しながら、純水８０．０ｇを徐々に滴下し、重合反応液を希釈した。このようにして、固形分濃度４０％の共重合体（３）の水溶液を得た。
【０１０７】
［実施例４］共重合体（４）の調製
還流冷却機、温度計、および撹拌機を備えた容量５００ｍｌのＳＵＳ製セパラブルフラスコに、２１．６ｇのＡＧＥ−ＳＦＴ２００を仕込み、撹拌しながら９０℃まで昇温して重合反応系とした。次いで、撹拌下、９０℃に保持された重合反応系中に、８６．０ｇの１００％ジメチルアミノエチルアクリレート（以下、「１００％ＤＡＡ」と略す。）、４１．２ｇの１５％Ｖ−５０、４０．６ｇの純水、および１６．２ｇの１００％酢酸を、それぞれ別のノズルから滴下した。１００％ＤＡＡおよび１００％酢酸の滴下時間は２４０分間、１５％Ｖ−５０および純水の滴下時間は２５０分間とした。各溶液の滴下速度は一定とし、各溶液の滴下は連続的に行った。１００％ＤＡＡの滴下終了後、さらに３０分間、上記反応溶液を９０℃に保持して熟成し、重合を終了した。重合終了後、重合反応液を放冷、撹拌しながら、純水４９．６ｇを徐々に滴下し、重合反応液を希釈した。このようにして、固形分濃度４０％の共重合体（４）の水溶液を得た。
【０１０８】
［実施例５］共重合体（５）の調製
還流冷却機、温度計、撹拌機、窒素導入口を備えたガラス製の反応器に、２１２．８ｇのソフタノール２００と、４．４ｇのＫＯＨを仕込み、窒素を流しながら、１２０℃で１時間撹拌し、水分を除去した。液温を９０℃に下げ、２２．８ｇのアリルグリシジルエーテルを３０分かけて加え、均一になるまで撹拌した。アリルグリシジルエーテルの添加終了後、さらに２４０分間反応させ、ソフタノール２００のアリルグリシジルエーテル変性物（２）（以下、ＡＧＥ−ＳＦＴ２００（２）と略す）を得た。
還流冷却機、温度計、および撹拌機を備えた容量５００ｍｌのＳＵＳ製セパラブルフラスコに、１３．５ｇの純水を仕込み、撹拌しながら９０℃まで昇温して重合反応系とした。次いで、撹拌下、９０℃に保持された重合反応系中に、５７．０ｇの１００％ＤＡＭ、１７．８ｇの８０％ＡＧＥ−ＳＦＴ２００（２）、７．６ｇの１５％Ｖ−５０、３．８ｇの純水、２０．９ｇの１００％酢酸を、それぞれ別のノズルから滴下した。各溶液の滴下時間は、１００％ＤＡＭと１００％酢酸は１８０分間、８０％ＡＧＥ−ＳＦＴ２００（２）は１２０分間、１５％Ｖ−５０と純水は２１０分間とした。各溶液の滴下速度は一定とし、各溶液の滴下は連続的に行った。１００％ＤＡＭの滴下終了後、さらに６０分間、上記反応溶液を９０℃に保持して熟成し、重合を終了した。重合終了後、重合反応液を放冷、撹拌しながら、純水６０．３ｇを徐々に滴下し、重合反応液を希釈した。このようにして、固形分濃度４０％の共重合体（５）の水溶液を得た。
【０１０９】
［実施例６］共重合体（６）の調製
還流冷却機、温度計、および撹拌機を備えた容量５００ｍｌのＳＵＳ製セパラブルフラスコに、１３．５ｇの純水を仕込み、撹拌しながら９０℃まで昇温して重合反応系とした。次いで、撹拌下、９０℃に保持された重合反応系中に、５７．０ｇの１００％ＤＡＭ、１７．８ｇの８０％ＡＧＥ−ＳＦＴ２００（２）、１２．７ｇの１５％Ｖ−５０、２０．９ｇの１００％酢酸を、それぞれ別のノズルから滴下した。各溶液の滴下時間は、１００％ＤＡＭと１００％酢酸は１２０分間、８０％ＡＧＥ−ＳＦＴ２００（２）は９０分間、１５％Ｖ−５０は１５０分間とした。各溶液の滴下速度は一定とし、各溶液の滴下は連続的に行った。１００％ＤＡＭの滴下終了後、さらに６０分間、上記反応溶液を９０℃に保持して熟成し、重合を終了した。重合終了後、重合反応液を放冷、撹拌しながら、純水６１．０ｇを徐々に滴下し、重合反応液を希釈した。このようにして、固形分濃度４０％の共重合体（６）の水溶液を得た。
【０１１０】
［実施例７］共重合体（７）の調製
還流冷却機、温度計、および撹拌機を備えた容量５００ｍｌのＳＵＳ製セパラブルフラスコに、１３．３ｇの純水を仕込み、撹拌しながら９０℃まで昇温して重合反応系とした。次いで、撹拌下、９０℃に保持された重合反応系中に、３５．０ｇの１００％ＤＡＭ、４３．８ｇの８０％ＡＧＥ−ＳＦＴ２００（２）、５．３ｇの１５％Ｖ−５０、７．８ｇの純水、１２．８ｇの１００％酢酸を、それぞれ別のノズルから滴下した。各溶液の滴下時間は、１００％ＤＡＭと１００％酢酸は１２０分間、８０％ＡＧＥ−ＳＦＴ２００（２）は６０分間、１５％Ｖ−５０と純水は１５０分間とした。各溶液の滴下速度は一定とし、各溶液の滴下は連続的に行った。１００％ＤＡＭの滴下終了後、さらに６０分間、上記反応溶液を９０℃に保持して熟成し、重合を終了した。重合終了後、重合反応液を放冷、撹拌しながら、純水５９．０ｇを徐々に滴下し、重合反応液を希釈した。このようにして、固形分濃度４０％の共重合体（７）の水溶液を得た。
【０１１１】
［実施例８］共重合体（８）の調製
還流冷却機、温度計、撹拌機、窒素導入口を備えたガラス製の反応器に、２９６．５ｇのイソプレノールエチレンオキシド２５モル付加物と、７．２ｇのＫＯＨを仕込み、窒素を流しながら、１２０℃で１時間撹拌し、水分を除去した。液温を９０℃に下げ、６２．５ｇのＣ１２〜１３アルキルグリシジルエーテル（以下、ＬＧＥと略す）を３０分かけて加え、均一になるまで撹拌した。ＬＧＥの添加終了後、さらに２４０分間反応させ、イソプレノールエチレンオキシド２５モル付加物のＬＧＥ変性物（以下、ＩＰＮ２５−ＬＧＥと略す）を得た。
還流冷却機、温度計、および撹拌機を備えた容量５００ｍｌのＳＵＳ製セパラブルフラスコに、１３．５ｇの純水を仕込み、撹拌しながら９０℃まで昇温して重合反応系とした。次いで、撹拌下、９０℃に保持された重合反応系中に、５７．０ｇの１００％ＤＡＭ、１７．８ｇの８０％ＩＰＮ２５−ＬＧＥ水溶液（以下、８０％ＩＰＮ−ＬＧＥと略す）、７．６ｇの１５％Ｖ−５０、３．８ｇの純水、２０．９ｇの１００％酢酸を、それぞれ別のノズルから滴下した。各溶液の滴下時間は、１００％ＤＡＭと１００％酢酸は１２０分間、８０％ＩＰＮ２５−ＬＧＥは９０分間、１５％Ｖ−５０と純水は１５０分間とした。各溶液の滴下速度は一定とし、各溶液の滴下は連続的に行った。１００％ＤＡＭの滴下終了後、さらに６０分間、上記反応溶液を９０℃に保持して熟成し、重合を終了した。重合終了後、重合反応液を放冷、撹拌しながら、純水６０．３ｇを徐々に滴下し、重合反応液を希釈した。このようにして、固形分濃度４０％の共重合体（８）の水溶液を得た。
【０１１２】
［比較例１］比較共重合体（Ｃ１）の調製
還流冷却機、温度計、および撹拌機を備えた容量５００ｍｌのＳＵＳ製セパラブルフラスコに、５０．０ｇの純水を仕込み、撹拌しながら９０℃まで昇温して重合反応系とした。次いで、撹拌下、９０℃に保持された重合反応系中に、１２０．０ｇの７５％４ＤＡＭ、３７．６ｇの６０％アリルアルコールエチレンオキシド２０モル付加物（以下、「６０％ＰＥＡ２５」と略す。）、３０．２ｇの１５％Ｖ−５０、および２２．４ｇの純水を、それぞれ別のノズルから滴下した。７５％４ＤＡＭの滴下時間は１８０分間、６０％ＰＥＡ２５の滴下時間は１５０分間、１５％Ｖ−５０および純水の滴下時間は１９０分間とした。各溶液の滴下速度は一定とし、各溶液の滴下は連続的に行った。７５％４ＤＡＭの滴下終了後、さらに３０分間、上記反応溶液を９０℃に保持して熟成し、重合を終了した。重合終了後、重合反応液を放冷、撹拌しながら、純水３２．８ｇを徐々に滴下し、重合反応液を希釈した。このようにして、固形分濃度４０％の共重合体（Ｃ１）の水溶液を得た。
【０１１３】
〔評価〕
得られた共重合体（１）、（２）、（３）、（４）、（５）、（６）、（７）、（８）、および比較共重合体（Ｃ１）について、重量平均分子量および再汚染防止能の評価を行った。結果を表１に示す。
【０１１４】
＜重量平均分子量＞
重量平均分子量（Ｍｗ）は、ＧＰＣ（ゲルパーミエーションクロマトグラフィー）による測定値である。
測定装置：日立社製「Ｌ−７０００シリーズ」
検出器：ＲＩ、ＵＶ（検出波長：２５４ｎｍ）
カラム：昭和電工社製「ＳＨＯＤＥＸ  ＳＢ−Ｇ」、「ＳＨＯＤＥＸ  ＳＢ−８０４ＨＱ」、「ＳＨＯＤＥＸ  ＳＢ−８０３ＨＱ」、および「ＳＨＯＤＥＸ  ＳＢ−８０２．５ＨＱ」をこの順で接続したもの
温度：４０℃
流速：０．８ｍＬ／分
検量線：ポリエチレンオキシド標準サンプル（ジーエルサイエンス社製）を用いて作成
溶離液：０．５Ｍ酢酸−０．５Ｍ酢酸ナトリウム
【０１１５】
＜再汚染防止能＞
（ｉ）Ｔｅｓｔ  ｆａｂｒｉｃ社より入手したポリエステル布を５ｃｍ×５ｃｍに切断し、白布を作製した。この白布を予め日本電色工業社製の測色色差計ＳＥ２０００型を用いて、白色度を反射率にて測定した。
（ｉｉ）塩化カルシウム２水和物２．９４ｇに純水を加えて１０ｋｇとし、硬水を調製した。
（ｉｉｉ）直鎖アルキルベンゼンスルホン酸ナトリウム４．０ｇ、炭酸ナトリウム４．０ｇに、純水を加えて、１００．０ｇとし、界面活性剤水溶液を調製した。
（ｉｖ）ターゴットメーターを２５℃にセットし、硬水１Ｌと界面活性剤水溶液５ｇ、固形分換算で２％の共重合体水溶液１ｇ、ゼオライト０．１５ｇ、およびカーボンブラック０．２５ｇをポットに入れ、１００ｒｐｍで１分間撹拌した。その後、白布１０枚を入れ、１００ｒｐｍで１０分間撹拌した。
（ｖ）手で白布の水を切り、２５℃にした硬水１Ｌをポットに入れ、１００ｒｐｍで２分間撹拌した。
（ｖｉ）白布に当て布をして、アイロンでしわを伸ばしながら乾燥させた後、上記測色色差計にて再度、白布の白度を反射率にて測定した。
（ｖｉｉ）以上の測定結果から、下式により再汚染防止率を求めた。
再汚染防止率（％）＝〔（洗浄後の白色度）／（原白布の白色度）〕×１００
【０１１６】
【表１】
0005117887.tif 000012
【産業上の利用可能性】
【０１１７】
本発明のカチオン性共重合体は、高い洗浄力、クレイ分散性、再汚染防止能等を発揮し得る。したがって、分散剤、洗剤用ビルダー、洗剤組成物、洗浄剤、水処理剤に用いた場合に特に優れた性能を発揮できる。